"式Iで表される化合物。[式I中、R1は、水素原子又は炭素数1~20の1価の脂肪族炭化水素基を表し、該脂肪族炭化水素基に含まれる-CH2-は、-O-又は-CO-で置き換わっていてもよい。R2は、水素原子、シアノ基、又はカルバモイル基を表す。R3は、炭素数1~4のアルキル基を表し、該アルキル基に含まれる水素原子は、ハロゲン原子で置換されていてもよい。Aは、少なくとも1つのハロゲン原子及び少なくとも1つの-SO3Mを有するフェニル基を表す。Mは、水素原子又はアルカリ金属原子を表す。]Aが式iで表される基である請求項1記載の化合物。[式i中、Y1及びY2は、互いに独立に、水素原子又はハロゲン原子を表し、Y1及びY2のうち少なくともハロゲン原子を表す。]R1が、-L1-X1-R9である請求項1又は2記載の化合物。[ただし、L1は、炭素数1~8のアルカンジイル基を表す。X1は、-CO-O-を表す。R9は、水素原子又は炭素数1~20の1価の脂肪族炭化水素基を表し、該脂肪族炭化水素基に含まれる-CH2-は、-O-又は-CO-で置き換わっていてもよい。]X1が、-O-CO-である請求項3記載の化合物。[ただし、は、L1との結合手を表す。]請求項1~4のいずれか記載の化合物を有効成分とする染料。請求項5記載の染料を含む着色剤、樹脂、光重合性化合物、光重合開始剤及び溶剤を含む着色感光性樹脂組成物。上記の化合物を液晶表示装置等の表示装置のカラーフィルタに用いられる染料として利用する場合には、有機溶媒への溶解性が低く、当該用途において利用することは容易ではなかった。本発明は、以下の発明である。[1]式Iで表される化合物。[式I中、R1は、水素原子又は炭素数1~20の1価の脂肪族炭化水素基を表し、該脂肪族炭化水素基に含まれる-CH2-は、-O-又は-CO-で置き換わっていてもよい。R2は、水素原子、シアノ基、又はカルバモイル基を表す。R3は、炭素数1~4のアルキル基を表し、該アルキル基に含まれる水素原子は、ハロゲン原子で置換されていてもよい。Aは、少なくとも1つのハロゲン原子及び少なくとも1つの-SO3Mを有するフェニル基を表す。Mは、水素原子又はアルカリ金属原子を表す。][2]Aが式iで表される基である[1]記載の化合物。[式i中、Y1及びY2は、互いに独立に、水素原子又はハロゲン原子を表し、Y1及びY2のうち少なくともハロゲン原子を表す。][3]R1が、-L1-X1-R9である[1]又は[2]記載の化合物。[ただし、L1は、炭素数1~8のアルカンジイル基を表す。X1は、-CO-O-を表す。R9は、水素原子又は炭素数1~20の1価の脂肪族炭化水素基を表し、該脂肪族炭化水素基に含まれる-CH2-は、-O-又は-CO-で置き換わっていてもよい。][4]X1が、-O-CO-である[3]記載の化合物。[ただし、は、L1との結合手を表す。][5][1]~[4]のいずれか記載の化合物を有効成分とする染料。[6][5]記載の染料を含む着色剤、樹脂、光重合性化合物、光重合開始剤及び溶剤を含む着色感光性樹脂組成物。本発明の化合物は、有機溶媒への溶解性に優れ、液晶表示装置等の表示装置のカラーフィルタに用いられる染料として優れる。本発明は、式Iで表される化合物以下、化合物Iということがある。である。[式I中、R1は、水素原子又は炭素数1~20の1価の脂肪族炭化水素基を表し、該脂肪族炭化水素基に含まれる-CH2-は、-O-又は-CO-で置き換わっていてもよい。R2は、水素原子、シアノ基、又はカルバモイル基を表す。R3は、炭素数1~4のアルキル基を表し、該アルキル基に含まれる水素原子は、ハロゲン原子で置換されていてもよい。Aは、少なくとも1つのハロゲン原子及び少なくとも1つの-SO3Mを有するフェニル基を表す。Mは、水素原子又はアルカリ金属原子を表す。]化合物Iがハロゲン原子を有することで、化合物Iの有機溶媒への溶解性に優れる。また、化合物Iが-SO3Mを有することで、耐熱性に優れ、かつ化合物Iの昇華を抑制することができる。R1を表す1価の脂肪族炭化水素基としては、例えば、メチル基、エチル基、プロピル基、イソブチル基、ブチル基、tert-ブチル基、ヘキシル基、ヘプチル基、オクチル基、ノニル基、デシル基等が挙げられる。前記の脂肪族炭化水素基に含まれる-CH2-は、-O-又は-CO-で置き換わっていてもよい。これらの基としては、例えば、-C2H4-O-C6H12、-C2H4-O-C2H4-O-C2H5、-C2H4-CO-C6H12、-C2H4-O-CO-O-C6H12、-C2H4-O-C2H4-CO-C6H12等が挙げられる。R1は、好ましくは-L1-X1-R9である。R1が-L1-X1-R9であると、本発明の化合物の有機溶媒への溶解度が向上する傾向があり好ましい。R9は、水素原子又は炭素数1~20の1価の脂肪族炭化水素基であり、該脂肪族炭化水素基に含まれる-CH2-は、-O-又は-CO-で置き換わっていてもよい。R9を表す脂肪族炭化水素基としては、R1を表す1価の脂肪族炭化水素基として挙げた基のうち、炭素数1~20のものが挙げられる。-CH2-が-O-又は-CO-に置き換わった1価の脂肪族炭化水素基としては、-L2-X2-R10が挙げられる。R10は、水素原子、メチル基又はエチル基である。L1及びL2は、互いに独立に、炭素数1~8のアルカンジイル基であり、例えば、メチレン基、エチレン基、プロパン-1,3-ジイル基、プロパン-1,2-ジイル基、ブタン-1,4-ジイル基、ブタン-1,3-ジイル基、ペンタン-1,5-ジイル基、ヘキサン-1,6-ジイル基、ヘプタン-1,7-ジイル基、オクタン-1,8-ジイル基等が挙げられる。X1及びX2は、-CO-O-である。特にX1は、-O-CO-は、L2との結合手を表す。であることが好ましい。X1が-O-CO-であると、本発明の化合物の製造が容易である。-L1-X1-R9としては、例えば、式f-1~式f-25で表される基等が挙げられる。このうち、-L1-X1-L2-X2-R10としては、例えば、式f-1~式f-20で表される基が挙げられる。中でも、式f-1、式f-2、式f-5、式f-6、式f-9、式f-10、式f-13、式f-14、式f-17、式f-18及び式f-24で表される基が好ましく、式f-2、式f-6、式f-10、式f-14、式f-18及び式f-24で表される基がより好ましく、式f-14及び式f-24で表される基がさらに好ましい。R2は、水素原子、シアノ基、又はカルバモイル基である。中でも、シアノ基が、原料を入手しやすい点で、好ましい。R3を表す炭素数1~4のアルキル基としては、メチル基、エチル基、n-プロピル基、イソプロピル基、n-ブチル基、sec-ブチル基、tert-ブチル基等が挙げられる。該アルキル基に含まれる水素原子は、ハロゲン原子で置換されていてもよい。ハロゲン原子としては、フッ素原子、塩素原子、臭素原子等が挙げられる。水素原子がハロゲン原子で置換されている炭素数1~4のアルキル基としては、例えば、トリフルオロメチル基、ペンタフルオロエチル基等が挙げられる。R3としては、メチル基及びトリフルオロメチル基が好ましく、メチル基がより好ましい。Aは、少なくとも1つのハロゲン原子及び少なくとも1つの-SO3Mを有するフェニル基である。ハロゲン原子としては、フッ素原子、塩素原子、臭素原子、ヨウ素原子等が挙げられる。化合物Iがハロゲン原子を有することで、化合物Iの有機溶媒への溶解性に優れる。中でも、さらに溶解性に優れる傾向があることから、塩素原子が好ましく、塩素原子を2個有することがより好ましい。Mは、水素原子またはアルカリ金属原子である。アルカリ金属としては、リチウム、ナトリウム、カリウム等が挙げられる。Mとしては、水素原子及びナトリウム原子が好ましく、水素原子がより好ましい。Aにおけるフェニル基は、ハロゲン原子及び-SO3M以外に、炭素数1~8のアルキル基、炭素数1~8のアルコキシ基、炭素数2~8のアルコキシアルキル基、ヒドロキシ基、シアノ基又はニトロ基を有していてもよい。炭素数1~8のアルキル基としては、例えば、メチル基、エチル基、n-プロピル基、n-ブチル基、n-ペンチル基、n-ヘキシル基、n-ヘプチル基、n-オクチル基等の直鎖状アルキル基;イソプロピル基、イソブチル基、sec-ブチル基、イソペンチル基、1-メチルペンチル基、2-メチルペンチル基、3-メチルペンチル基、4-メチルペンチル基、1-エチルブチル基、2-エチルブチル基、1-メチルヘキシル基、2-メチルヘキシル基、3-メチルヘキシル基、4-メチルヘキシル基、5-メチルヘキシル基、1-エチルペンチル基、2-エチルペンチル基、3-エチルペンチル基、1-プロピルブチル基、1-1-メチルエチルブチル基、1-1-メチルエチル-2-メチルプロピル基、1-メチルヘプチル基、2-メチルヘプチル基、3-メチルヘプチル基、4-メチルヘプチル基、5-メチルヘプチル基、6-メチルヘプチル基、1-エチルヘキシル基、2-エチルヘキシル基、3-エチルヘキシル基、4-エチルヘキシル基、1-n-プロピルペンチル基、2-プロピルペンチル基、1-1-メチルエチルペンチル基、1-ブチルブチル基、1-ブチル-2-メチルブチル基、1-ブチル-3-メチルブチル基、1-1,1-ジメチルエチルブチルブチル基、tert-ブチル基、1,1-ジメチルプロピル基、1,1-ジメチルブチル基、1,2-ジメチルブチル基、1,3-ジメチルブチル基、2,3-ジメチルブチル基、1-エチル-2-メチルプロピル基、1,1-ジメチルペンチル基、1,2-ジメチルペンチル基、1,3-ジメチルペンチル基、1,4-ジメチルペンチル基、2,2-ジメチルペンチル基、2,3-ジメチルペンチル基、2,4-ジメチルペンチル基、3,3-ジメチルペンチル基、3,4-ジメチルペンチル基、1-エチル-1-メチルブチル基、1-エチル-2-メチルブチル基、1-エチル-3-メチルブチル基、2-エチル-1-メチルブチル基、2-エチル-3-メチルブチル基、1,1-ジメチルヘキシル基、1,2-ジメチルヘキシル基、1,3-ジメチルヘキシル基、1,4-ジメチルヘキシル基、1,5-ジメチルヘキシル基、2,2-ジメチルヘキシル基、2,3-ジメチルヘキシル基、2,4-ジメチルヘキシル基、2,5-ジメチルヘキシル基、3,3-ジメチルヘキシル基、3,4-ジメチルヘキシル基、3,5-ジメチルヘキシル基、4,4-ジメチルヘキシル基、4,5-ジメチルヘキシル基、1-エチル-2-メチルペンチル基、1-エチル-3-メチルペンチル基、1-エチル-4-メチルペンチル基、2-エチル-1-メチルペンチル基、2-エチル-2-メチルペンチル基、2-エチル-3-メチルペンチル基、2-エチル-4-メチルペンチル基、3-エチル-1-メチルペンチル基、3-エチル-2-メチルペンチル基、3-エチル-3-メチルペンチル基、3-エチル-4-メチルペンチル基、1-プロピル-1-メチルブチル基、1-プロピル-2-メチルブチル基、1-プロピル-3-メチルブチル基、1-1-メチルエチル-1-メチルブチル基、1-1-メチルエチル-2-メチルブチル基、1-1-メチルエチル-3-メチルブチル基、1,1-ジエチルブチル基、1,2-ジエチルブチル基等の分枝鎖状アルキル基が挙げられる。炭素数1~8のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。炭素数2~8のアルコキシアルキル基としては、例えば、メトキシメチル基、メトキシエチル基、メトキシプロピル基、メトキシブチル基、メトキシペンチル基、1-エトキシプロピル基、2-エトキシプロピル基、1-エトキシ-1-メチルエチル基、1-メチル-2-エトキシエチル基、1-1-メチルエトキシプロピル基、2-1-メチルエトキシプロピル基、1-1-メチルエトキシ-1-メチルエチル基、2-1-メチルエトキシ-1-メチルエチル基、3-エトキシプロピル基等が挙げられる。Aとしては、式iで表される基であることが好ましい。[式i中、Y1及びY2は、互いに独立に、水素原子又はハロゲン原子を表し、Y1及びY2のうち少なくともハロゲン原子を表す。]式iで表される基において、Y1及びY2からなる群から選ばれる少なくとも1種が塩素原子であることが好ましく、Y1及びY2が塩素原子であることがより好ましい。化合物Iとしては、例えば、化合物I-1~化合物I-102等が挙げられる。表1中に記載されるR1~R8は、式I-0に対応するものである。また、R1の欄は、上記に例示した基の式の番号を記す。例えば、化合物I-1は下記式I-1で表される化合物である。中でも、化合物I-1~化合物I-21、化合物I-43~化合物I-46、化合物I-58~化合物I-61、化合物I-73~化合物I-76及び化合物I-88~化合物I-91が好ましく、化合物I-43~化合物I-44、化合物I-58、化合物I-59、化合物I-73~化合物I-74及び化合物I-88~化合物I-89がより好ましく、化合物I-58及び化合物I-88がさらに好ましい。化合物Iがこれらの化合物であれば、有機溶媒への溶解性が高い傾向にある。本発明の化合物は、特公平7-88633号公報記載の方法、式a2で表されるジアゾニウム塩と式a3で表されるピリドン化合物とをジアゾカップリングすることにより製造できる。式a2で表されるジアゾニウム塩は、例えば、式a1で表されるアミンを、亜硝酸、亜硝酸塩又は亜硝酸エステルによりジアゾ化することによって得ることができる。[式a1、式a2及び式a3中、R1~R3及びAは、それぞれ上記と同じ意味を表す。A1は、無機アニオン又は有機アニオンを表す。]前記無機アニオンとしては、例えば、フッ化物イオン、塩化物イオン、臭化物イオン、ヨウ化物イオン、過塩素酸イオン、次亜塩素酸イオン等が挙げられる。前記有機アニオンとしては、例えば、CH3COO-、PhCOO-等が挙げられる。好ましくは、塩化物イオン、臭化物イオン、CH3COO-等が挙げられる。式a2で表されるジアゾニウム塩と、式a3で表されるピリドン化合物とを、水性溶媒中でジアゾカップリングすることにより、本発明の化合物を製造することができる。反応温度は、-5°C~60°Cが好ましく、0°C~30°Cがより好ましい。反応時間は、1時間~12時間が好ましく、1時間~4時間がより好ましい。前記水性溶媒としては、例えば、N-メチルピロリドン等が挙げられる。本発明の化合物において、R1が、-L1-X1-R9であり、かつX1が、-O-CO-である化合物Ibは、L1との結合位置を表す。である場合、すなわち式Ibで表される化合物以下化合物Ibということがあるである場合の製造方法について説明する。式Ib中、R1~R3、R9、A及びL1は、それぞれ上記と同じ意味を表す。式a2で表されるジアゾニウム塩と、式b3で表されるピリドン化合物とを、前記と同様の方法でジアゾカップリングさせることにより、式b4で表されるアゾ化合物を製造することができる。[式b3及び式b4中、R2、R3、A及びL1は、それぞれ上記と同じ意味を表す。]次いで、式b4で表されるアゾ化合物とR9-CO-Z1ただし、R9は前記と同じ意味を表し、Z1は塩素原子又は臭素原子を表す。とを、有機溶媒の存在下で反応させることにより、化合物Ibを得ることができる。反応温度は、30°C~180°Cが好ましく、50°C~120°Cがより好ましい。反応時間は、1時間~12時間が好ましく、1時間~4時間がより好ましい。前記有機溶媒としては、トルエン、キシレン等の炭化水素溶媒、クロロベンゼン、ジクロロベンゼン、クロロホルム等のハロゲン化炭化水素溶媒、ニトロベンゼン等のニトロ炭化水素溶媒、メチルイソブチルケトン等のケトン溶媒、1-メチル-2-ピロリドン等のアミド溶媒が挙げられる。R9-CO-Z1の使用量は、式b4で表されるアゾ化合物1モルに対して、通常1モル以上8モル以下であり、好ましくは1モル以上4モル以下である。本発明の化合物において、R1が、-L1-X1-R9であり、かつX1が、-CO-O-である化合物Iは、L1との結合位置を表す。、すなわち式Icで表される化合物以下化合物Icということがあるの製造方法について説明する。[式Ic中、R2、R3、R9、A及びL1は、それぞれ上記と同じ意味を表す。]式a2で表されるジアゾニウム塩と、式c3で表されるピリドン化合物とを、前記と同様の方法でジアゾカップリングすることにより、式c4で表されるアゾ化合物を製造することができる。[式c3及び式c4中、R2、R3、A及びL1は、それぞれ上記と同じ意味を表す。]次いで、式c4で表されるアゾ化合物とR9-OHただし、R9は前記と同じ意味を表す。とを、有機溶媒の存在下で反応させることにより、化合物Icを得ることができる。反応温度は、30°C~180°Cが好ましく、50°C~120°Cがより好ましい。反応時間は、1時間~12時間が好ましく、1時間~4時間がより好ましい。ここで用いられる有機溶媒としては、式b4で表されるアゾ化合物とR9-CO-Z1との反応で用いられるものと同じ溶媒が挙げられる。R9-OHの使用量は、式c4で表されるアゾ化合物1モルに対して、通常1モル以上8モル以下であり、好ましくは1モル以上4モル以下である。反応の際、反応をスムーズに進行させるために、酸性触媒を加えるとさらに好ましい。酸性触媒としては、硫酸、塩酸等の鉱酸等が挙げられる。これらの触媒の使用量は任意であるが、好ましくはR9-OH1モルに対して、0.01~4モル、より好ましくは、0.8~2モルである。反応混合物から目的化合物である本発明の化合物を取得する方法は特に限定されず、公知の種々の手法が採用できる。例えば、反応混合物を酸例えば、酢酸等及び水と共に混合し、析出した結晶を濾取することができる。前記酸は、予め酸の水溶液を調製してから、反応混合物を前記水溶液に添加することが好ましい。反応混合物を添加するときの温度は、通常10°C以上50°C以下、好ましくは20°C以上50°C以下、より好ましくは20°C以上30°C以下である。また反応混合物を酸の水溶液に添加後は、同温度で0.5~2時間程度攪拌することが好ましい。濾取した結晶は、水等で洗浄し、次いで乾燥することが好ましい。また必要に応じて、再結晶等の公知の手法によってさらに精製してもよい。本発明の化合物は、染料として有用である。本発明の染料は、本発明の化合物を有効成分とする染料である。本発明の染料は、有機溶媒への溶解性が高いことから、特に、液晶表示装置等の表示装置のカラーフィルタに用いられる染料として有用である。本発明の着色感光性樹脂組成物は、本発明の染料を含む着色剤以下着色剤Aという場合がある、樹脂B、光重合性化合物C、光重合開始剤D及び溶剤Eを含む。着色剤Aは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse、又はバットVatに分類されている染料等が挙げられる。より具体的には、以下のようなカラーインデックスC.I.番号の染料が挙げられるが、これらに限定されるわけではない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されるわけではない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び、264;C.I.ピグメントバイオレット14、19、23、29、32、33、36、37及び38;C.I.ピグメントグリーン7、10、15、25、36、47及び58等。着色剤Aの含有量は、着色感光性樹脂組成物中の固形分に対して、好ましくは5~60質量である。ここで、固形分とは、着色感光性樹脂組成物中の、溶剤を除く成分の合計をいう。着色剤A中に含まれる本発明の染料の含有量は、好ましくは3~100質量である。本発明の染料、本発明の染料とは異なる染料、及び顔料は、それぞれ単独でも2種以上を組み合わせて用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色感光性樹脂組成物の固形分に対して、通常7~65質量であり、好ましくは13~60質量である。光重合性化合物Cは、光を照射されることによって光重合開始剤Dから発生した活性ラジカル、酸等によって重合しうる化合物であれば、特に限定されるものではない。例えば、重合性の炭素-炭素不飽和結合を有する化合物等が挙げられる。前記の光重合性化合物Cとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の光重合性化合物Cは、単独でも2種以上を組み合わせて用いてもよい。光重合性化合物Cの含有量は、着色感光性樹脂組成物の固形分に対して、5~65質量であることが好ましく、より好ましくは10~60質量である。前記の光重合開始剤Dとしては、活性ラジカル発生剤、酸発生剤等が挙げられる。活性ラジカル発生剤は光を照射されることによって活性ラジカルを発生する。前記の活性ラジカル発生剤としては、アセトフェノン化合物、チオキサントン化合物、トリアジン化合物、オキシム化合物等が挙げられる。前記のアセトフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム系化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤として、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の光重合開始剤Dは、単独でも2種以上を組み合わせて用いてもよい。光重合開始剤Dの含有量は、樹脂B及び光重合性化合物Cの合計量に対して、好ましくは0.1~30質量であり、より好ましくは1~20質量である。光重合開始剤の含有量が、前記の範囲にあると、高感度化して露光時間が短縮され生産性が向上することから好ましい。溶剤Eとしては、例えば、エーテル類、芳香族炭化水素類、上記以外のケトン類、アルコール類、エステル類、アミド類等が挙げられる。前記のエーテル類としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素類としては、例えば、ベンゼン、トルエン、キシレン、メシチレン等が挙げられる。前記のケトン類としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール類としては、例えば、メタノール、エタノール、プロパノール、ブタノール、ヘキサノール、シクロヘキサノール、エチレングリコール、グリセリン等が挙げられる。前記のエステル類としては、例えば、酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド類としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色感光性樹脂組成物における溶剤Eの含有量は、着色感光性樹脂組成物に対して、好ましくは70~95質量であり、より好ましくは75~90質量である。本発明の着色感光性樹脂組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、染料として有用である。有機溶媒への溶解性が高いことから、特に、液晶表示装置等の表示装置のカラーフィルタに用いられる染料として有用である。また、本発明の着色感光性樹脂組成物は、カラーフィルタをその構成部品の一部として備える表示装置例えば、公知の液晶表示装置、有機EL装置等、固体撮像素子等の種々の着色画像に関連する機器に、公知の態様で、利用することができる。次に実施例を挙げて、本発明をさらに具体的に説明する。実施例及び比較例中、含有量ないし使用量を表す及び部は、特記ない限り、質量基準である。以下の実施例において、化合物の構造はNMRJMM-ECA-500;日本電子株製で確認した。実施例12,5-ジクロロスルファニル酸東京化成工業株製25.3部に水254部を加えた後、水酸化ナトリウム4.60部を加え、溶解させた。氷冷下、亜硝酸ナトリウム水溶液21.7部を加え、ついで35塩酸66.9部を少しずつ加えて溶解させ3時間撹拌した。氷冷下、アミド硫酸19.7部を水197部に溶解させた溶液を加え、ジアゾニウム塩を含む懸濁液を得た。一方、アセト酢酸エチルエステル東京化成工業株製173部、シアノ酢酸メチル東京化成製150部、ピペリジン142部及びDL-1-アミノ-2-プロパノール東京化成工業株製125部を混合し、95°Cで24時間攪拌した。上記の反応液を室温まで冷却後、水2000部、35塩酸414部の混合液中に添加し室温で1時間攪拌した。析出した結晶を吸引ろかの残渣として取得後乾燥し、式d1で表される化合物125部を得た。<式d1で表される化合物の同定>1H-NMR:1.043H,2.233H,3.882H,3.951H,5.641H,8.041H,8.041Hついで、式d1で表される化合物20.6部を水208部に懸濁させ、水酸化ナトリウムを用いて、pHを9.0に調整した。ここに、前記ジアゾニウム塩を含む懸濁液を15分かけてポンプで滴下した。滴下終了後、さらに30分間撹拌することで黄色の懸濁液を得た。1時間攪拌した。濾過して得た黄色固体を減圧下60°Cで乾燥し、式d2で表される化合物30.0部を得た。1H-NMRにて構造を確認した。<式d2で表される化合物の同定>1H-NMR:1.083H,2.553H,3.812H,3.951H,4.811H,7.721H,7.951H,14.761H式d2で表される化合物3.06部に、式d3で示される化合物3.18部を加え、N-メチルピロリドンの溶媒中、70°Cで、3時間攪拌した。反応終了後、水にチャージし、式I-58で表される化合物2.01部を得た。1H-NMRにて構造を確認した。<式I-58で表される化合物の同定>1H-NMR:1.103H,1.223H,2.492H,2.492H,2.563H,3.962H,4.252H,5.131H,7.751H,7.971H,11.881H,14.791H得られた式I-58で表される化合物0.10gをジメチルホルムアミドに溶解して体積を250cm3とし、そのうちの2cm3を乳酸エチルで希釈して体積を100cm3として濃度:0.0080g/L、紫外可視分光光度計V-650DS;日本分光株製石英セル、光路長;1cmを用いて吸収スペクトルを測定した。この化合物は、λmax=432nmで、鮮やかな黄色を呈し、モル吸光係数は、38000と高い値を示した。実施例2式d2で表される化合物3.02部に、式d4で示される化合物3.20部を加え、N-メチルピロリドンの溶媒中、70°Cで、3時間攪拌した。反応終了後、水にチャージし、式I-88で表される化合物1.96部を得た。1H-NMRにて構造を確認した。<式I-88で表される化合物の同定>1H-NMR:0.60-1.6017H,2.111H,2.553H,4.252H,5.131H,7.771H,7.951H,11.771H,14.751H得られた式I-88で表される化合物0.10gをジメチルホルムアミドに溶解して体積を250cm3とし、そのうちの2cm3を乳酸エチルで希釈して体積を100cm3として濃度:0.0080g/L、紫外可視分光光度計V-650DS;日本分光株製石英セル、光路長;1cmを用いて吸収スペクトルを測定した。この化合物は、λmax=433nmで、鮮やかな黄色を呈し、モル吸光係数は、38000と高い値を示した。比較例1実施例1において、5-ニトロアントラニル酸の代わりに2-アミノテレフタル酸を用い、式d1で表される化合物の代わりに式e1で表される化合物を用いる以外は、実施例1と同様にして、式xで表される化合物を得た。溶解性の評価実施例1及び比較例1で得られた化合物のプロピレングリコールモノメチルエーテルアセテート以下、PGMEAと略す、プロピレングリコールモノメチルエーテル以下、PGMEと略す、乳酸エチル以下、ELと略す、N-メチルピロリドン以下、NMPと略すへの溶解度を、以下のようにして求めた。50mLサンプル管中、下記の割合で化合物と上記溶媒とを混合し、その後、サンプル管を密栓し、30°Cで3分間超音波振とう機にて振とうさせた。ついで室温で30分間放置後、濾過し、その残渣を目視で観察した。残渣として不溶物が確認できなかった場合、溶解性は良好であると判断して表2に○と記し、不溶物が確認できた場合は、溶解性は不良であると判断して表2に×と記した。結果を表2に示す。0.5化合物0.01g、溶媒2g1化合物0.01g、溶媒1g3化合物0.03g、溶媒1g実施例3着色感光性樹脂組成物の調製A着色剤:化合物I-58:実施例1で合成した化合物20部B-1樹脂:メタクリル酸/ベンジルメタクリレート共重合体モル比;30/70;重量平均分子量10700、酸価70mgKOH/g50部C-1重合性化合物:ジペンタエリスリトールヘキサアクリレート日本化薬社製50部D-1光重合開始剤:イルガキュアOXE01オキシム化合物;BASFジャパン社製15部E-1溶剤:プロピレングリコールモノメチルエーテルアセテート680部を混合して着色感光性樹脂組成物を得る。実施例4着色感光性樹脂組成物の調製A着色剤:化合物I-88:実施例2で合成した化合物20部B-1樹脂:メタクリル酸/ベンジルメタクリレート共重合体モル比;30/70;重量平均分子量10700、酸価70mgKOH/g50部C-1重合性化合物:ジペンタエリスリトールヘキサアクリレート日本化薬社製50部D-1光重合開始剤:イルガキュアOXE01オキシム化合物;BASFジャパン社製15部E-1溶剤:プロピレングリコールモノメチルエーテルアセテート680部を混合して着色感光性樹脂組成物を得る。カラーフィルタの作製ガラス上に、上記で得た着色感光性樹脂組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。表2の結果から、実施例の化合物は有機溶媒に対して高い溶解度を示すことがわかる。"